МАТОВО-ЧЕРНАЯ ЧЕРЕПИЧНАЯ ГЛАЗУРЬ
LUSTRELESS BLACK TILE GLASE

Изобретение относится к промышленности строительных материалов и касается составов глазурей для нанесения на керамическую черепицу.
Известна матово-черная черепичная глазурь, содержащая вес.ч.: глину 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной матово-черной черепичной глазури.
Технический результат достигается тем, что матово-черная черепичная глазурь, включающая глину, кварцевый песок, окись железа, пиролюзит, дополнительно содержит галит при следующем соотношении компонентов, вес.ч.: глина 43-45; кварцевый песок 22-25; окись железа 10-15; пиролюзит 5-10; галит 10-15.
Для приготовления глазури могут быть использованы любые глины, в том числе бентонит, лесс и др.
Глазурь получают следующим образом.
Подготавливают и дозируют компоненты, например, согласно выбранному из таблицы составу.
Компоненты
Содержание, вес.ч. в составах
1
2
Глина
43
45
Кварцевый песок
22
25
Окись железа
10
15
Пиролюзит
10
5
Галит
15
10
Компоненты подвергают помолу по полного прохождения через сетку 008. Подготавливают глазурную суспензию с влажностью 45-55%. Суспензию наносят в виде тонкого слоя на поверхность отформованной и высушенной черепицы, вторично сушат изделия с нанесенным слоем и обжигают. Температура обжига выбирается в зависимости от технологии производства черепицы и свойств используемой в составе глазури глины. Черепичная глазурь образует экологически безопасное защитно-декоративное стекловидное покрытие, имеющее матово-черный цвет.
Возможно использование глазури в производстве керамического кирпича и цветочных горшков.
Источник информации
1. Гехт Г. Керамика. / Пер. с нем. - Л. - М.: Главная редакция химической литературы, 1938. - С.177